(57)【要約】【課題】伝搬効率の高い光導波路、ならびに、かかる光導波路を備える光導波路接続体および電子機器を提供すること。【解決手段】光導波路１は、光照射によって二量化可能な官能基を有する第１化合物を含むコア部１４と、コア部１４の側面に隣接するように設けられ、前記官能基を介して第１化合物が二量化してなる第２化合物を含む側面クラッド部１５と、を有することを特徴とする。また、前記官能基は、［２＋２］環化反応を生じる不飽和結合を含むことが好ましく、特にマレイミド基であるのが好ましい。また、第１化合物は、主鎖に環状オレフィン構造を含み、側鎖に前記官能基を含むことが好ましい。【選択図】図６
2019028115.tif 000002
【特許請求の範囲】
【請求項１】
光照射によって二量化可能な官能基を有する第１化合物を含むコア部と、
前記コア部の側面に隣接するように設けられ、前記官能基を介して前記第１化合物が二量化してなる第２化合物を含む側面クラッド部と、
を有することを特徴とする光導波路。
【請求項２】
前記官能基は、［２＋２］環化反応を生じる不飽和結合を含む請求項１に記載の光導波路。
【請求項３】
前記官能基は、マレイミド基である請求項２に記載の光導波路。
【請求項４】
前記第１化合物は、主鎖に環状オレフィン構造を含み、側鎖に前記官能基を含む請求項１ないし３のいずれか１項に記載の光導波路。
【請求項５】
導波モードがシングルモードである請求項１ないし４のいずれか１項に記載の光導波路。
【請求項６】
前記側面クラッド部における重合開始剤の含有率が０．０１質量％以下である請求項１ないし５のいずれか１項に記載の光導波路。
【請求項７】
請求項１ないし６のいずれか１項に記載の光導波路と、
前記光導波路と光学的に接続されている光学部品と、
を有することを特徴とする光導波路接続体。
【請求項８】
請求項７に記載の光導波路接続体を備えることを特徴とする電子機器。
【発明の詳細な説明】
【技術分野】
【０００１】
本発明は、光導波路、光導波路接続体および電子機器に関するものである。
【背景技術】
【０００２】
光硬化法を利用してポリマー材料から光導波路を製造する方法が知られている。
例えば、特許文献１には、光を照射することによってマレイミド基同士を架橋させて得られたコア部を備える光導波路が開示されている。この光導波路では、マレイミド基の光二量体化反応による架橋を利用してポリマーを硬化させ、コア部を形成している。
【０００３】
また、光が照射されない領域は、溶媒等に溶解させることができる。このため、光の照射領域を適宜設定することによって、目的とするパターンのコア部を効率よく形成することができる。
【０００４】
さらに、光二量化体反応では、ラジカル発生剤等の光反応促進剤を含まなくても硬化が生じるため、透明性の高いコア部を得ることができる。
【先行技術文献】
【特許文献】
【０００５】
【特許文献１】特開２００８−２３３３６２号公報
【発明の概要】
【発明が解決しようとする課題】
【０００６】
しかしながら、引用文献１に記載の方法では、コア部を形成した後、未露光領域のポリマーを除去する。その後、別途用意したクラッド部用のポリマーを、コア部を覆うように供給してクラッド部を形成する。このため、製造工程が複雑になるとともに、コア部とクラッド部との界面に異物が付着したり、隙間ができたりするおそれがある。このような状態が生じると、コア部における光の伝搬効率が低下するおそれがある。
【０００７】
本発明の目的は、伝搬効率の高い光導波路、ならびに、かかる光導波路を備える光導波路接続体および電子機器を提供することにある。
【課題を解決するための手段】
【０００８】
このような目的は、下記（１）〜（８）の本発明により達成される。
（１）  光照射によって二量化可能な官能基を有する第１化合物を含むコア部と、
前記コア部の側面に隣接するように設けられ、前記官能基を介して前記第１化合物が二量化してなる第２化合物を含む側面クラッド部と、
を有することを特徴とする光導波路。
【０００９】
（２）  前記官能基は、［２＋２］環化反応を生じる不飽和結合を含む上記（１）に記載の光導波路。
（３）  前記官能基は、マレイミド基である上記（２）に記載の光導波路。
【００１０】
（４）  前記第１化合物は、主鎖に環状オレフィン構造を含み、側鎖に前記官能基を含む上記（１）ないし（３）のいずれかに記載の光導波路。
【００１１】
（５）  導波モードがシングルモードである上記（１）ないし（４）のいずれかに記載の光導波路。
【００１２】
（６）  前記側面クラッド部における重合開始剤の含有率が０．０１質量％以下である上記（１）ないし（５）のいずれかに記載の光導波路。
【００１３】
（７）  上記（１）ないし（６）のいずれかに記載の光導波路と、
前記光導波路と光学的に接続されている光学部品と、
を有することを特徴とする光導波路接続体。
（８）  上記（７）に記載の光導波路接続体を備えることを特徴とする電子機器。
【発明の効果】
【００１４】
本発明によれば、伝搬効率の高い光導波路が得られる。
また、本発明によれば、信頼性の高い光導波路接続体および電子機器が得られる。
【図面の簡単な説明】
【００１５】
【図１】本発明の光導波路接続体の実施形態を示す斜視図である。
【図２】図１に示す光導波路接続体と光ファイバーとを接続する様子を示す斜視図である。
【図３】図１に示す光導波路接続体の縦断面図である。
【図４】図３に示す光導波路接続体の部分拡大図である。
【図５】図１に示す光導波路接続体の断面図であって図４とは異なる断面についての部分断面図である。
【図６】図４に示す光導波路接続体に含まれる光導波路の上面の平面図である。
【図７】図４に示す光導波路の変形例を示す断面図である。
【図８】図７に示す光導波路の透過斜視図である。
【図９】図７、８に示す光導波路を製造する方法を説明するための図である。
【図１０】図７、８に示す光導波路を製造する方法を説明するための図である。
【発明を実施するための形態】
【００１６】
以下、本発明の光導波路、光導波路接続体および電子機器について添付図面に示す好適実施形態に基づいて詳細に説明する。
【００１７】
＜光導波路接続体＞
まず、本発明の光導波路接続体の実施形態について説明する。
【００１８】
図１は、本発明の光導波路接続体の実施形態を示す斜視図であり、図２は、図１に示す光導波路接続体と光ファイバーとを接続する様子を示す斜視図であり、図３は、図１に示す光導波路接続体の縦断面図であり、図４は、図３に示す光導波路接続体の部分拡大図である。また、図５は、図１に示す光導波路接続体の断面図であって図４とは異なる断面についての部分断面図である。なお、以下の説明では、説明の便宜上、図３、４の上方を「上」、下方を「下」として説明する。
【００１９】
図１に示す光導波路接続体１０は、光導波路１（本発明の光導波路の実施形態）と、光導波路１の端部に設けられた光コネクター５と、光インターポーザー２（光学部品）と、実装基板３と、を有している。
【００２０】
また、図１に示す光導波路１は、図２に示すように、光コネクター９１を伴う光ファイバー９と接続されるようになっている。すなわち、光導波路１の右端面１０２は、光信号を入出射させるための光入出射面であり、光コネクター５と光コネクター９１とを互いに締結することにより、光ファイバー９の光入出射面と光学的に結合される。
【００２１】
図１に示す光導波路１は、長尺状でかつシート状をなしている。この光導波路１では、長手方向の一端と他端との間で光信号を伝送することができる。
【００２２】
このような光導波路１は、図４に示すように、下側クラッド層１１、コア層１３および上側クラッド層１２が下方からこの順で積層された積層体を備えている。なお、本明細書では、図４におけるコア層１３の互いに表裏の関係にある２つの主面のうち、下面を「下面１０３」といい、上面を「上面１０４」ともいう。
【００２３】
一方、光インターポーザー２は、インターポーザー基板２１と、導光部２２と、導電部２３と、バンプ２４と、半導体素子２５と、受発光素子２６と、を備えている。
【００２４】
そして、光導波路１のコア層１３の上面１０４のうち、左端面１０１近傍の部分（以下、この部分を「左上面１０５」という。）には、上側クラッド層１２が積層されていない（図４参照）。そして、この左上面１０５上には、図４に示すように、接着剤６を介して光インターポーザー２が接するように設けられている。これにより、左上面１０５において、コア部１４と光インターポーザー２との間でアディアバティック結合が形成される。このアディアバティック結合は、染み出し光（エバネッセント光）を介して光学的に接続されていることをいう。その結果、光導波路１と光インターポーザー２との間で光信号を相互に伝送させることができる。
【００２５】
このように光導波路接続体１０は、光導波路１と、光導波路１と光学的に接続されている光インターポーザー２と、を有している。
【００２６】
かかる光導波路接続体１０を製造するには、図５に示すように、光導波路１のコア部１４の幅の中心と光インターポーザー２の導光部２２の幅の中心とが一致するように双方を配置する。これにより、光結合効率を高めることができる。
【００２７】
また、図６は、図４に示す光導波路接続体に含まれる光導波路の上面の平面図である。
図６に示すように、コア層１３には、並列に設けられた８本の長尺状のコア部１４と、各コア部１４の側面に隣接する側面クラッド部１５と、が含まれている。コア部１４は、クラッド部（側面クラッド部１５、下側クラッド層１１および上側クラッド層１２）で囲まれており、コア部１４に光を閉じ込めて伝搬させることができる。すなわち、これらのコア部１４が、光導波路１において光信号を伝送する伝送路として機能する。そして、各コア部１４の右端面１０２は、図２に示す光ファイバー９等が接続されたとき、光導波路１の右端において光信号を入出射させるための光入出射面となる。
【００２８】
一方、コア層１３の左上面１０５において、コア部１４と光インターポーザー２との間が光学的に接続されている。その結果、光導波路１と光インターポーザー２との間で光信号を相互に伝送させることができる。
【００２９】
以下、光導波路接続体１０についてさらに詳述する。
（光導波路）
コア部１４は、前述したように、クラッド部（側面クラッド部１５、下側クラッド層１１および上側クラッド層１２）で囲まれており、コア部１４に光を閉じ込めて伝搬させることができる。
【００３０】
コア層１３の横断面における屈折率分布は、いかなる分布であってもよい。この屈折率分布は、屈折率が不連続的に変化したいわゆるステップインデックス（ＳＩ）型の分布であってもよいが、少なくともコア部１４の幅方向の屈折率が連続的に変化したいわゆるグレーデッドインデックス（ＧＩ）型の分布であるのが好ましい。これにより、多少の製造バラツキがあっても光結合損失に影響し難くなるため、製造条件によらずコア部１４の光伝送効率が向上するとともに、光導波路１と光インターポーザー２との光結合効率が向上する。
【００３１】
また、光導波路１やその中に形成されているコア部１４は、それぞれ平面視で直線状であっても曲線状であってもよい。さらに、光導波路１やその中に形成されているコア部１４は、それぞれ途中で分岐または交差していてもよい。
【００３２】
また、コア部１４の横断面形状は特に限定されず、例えば、真円、楕円形、長円形等の円形、三角形、四角形、五角形、六角形等の多角形であってもよいが、四角形（矩形状）であることにより、コア部１４を形成し易い利点がある。
【００３３】
一方、コア部１４の導波モードは、マルチモードであってもよいが、シングルモードであるのが好ましい。これにより、エバネッセント光を利用したアディアバティック結合にて、高効率で結合できる。また、導波モードがシングルモードである光学部品に対して良好な光結合効率での光接続が可能な光導波路１が得られる。
【００３４】
コア部１４の幅および高さ（コア層１３の厚さ）は、特に限定されないが、それぞれ１〜１５μｍ程度であるのが好ましく、２〜１２μｍ程度であるのがより好ましく、３〜１０μｍ程度であるのがさらに好ましい。これにより、伝送効率の低下を抑えることができる。また、コア部１４の幅および高さを前記範囲内に設定することにより、コア部１４の導波モードをシングルモードにし易くなる。
【００３５】
また、図６に示すように複数のコア部１４が並列しているとき、コア部１４同士の間に位置する側面クラッド部１５の幅は、特に限定されないものの、０．５〜５００μｍ程度であるのが好ましく、１〜３００μｍ程度であるのがより好ましく、２〜２５０μｍ程度であるのがさらに好ましい。これにより、コア部１４同士の間で光信号が混在（クロストーク）するのを防止しつつコア部１４の狭ピッチ化を図ることができる。
【００３６】
また、光導波路１中に形成されるコア部１４の数は、特に限定されないが、１〜１００本程度であるのが好ましい。なお、コア部１４の数が多い場合は、必要に応じて、光導波路１を多層化してもよい。具体的には、図４に示す上側クラッド層１２の上に、さらにコア層とクラッド層とを交互に重ねることによって多層化することができる。
【００３７】
上述したようなコア層１３の構成材料（主材料）としては、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、ベンゾシクロブテン系樹脂やノルボルネン系樹脂等の環状オレフィン系樹脂のような成分をベースポリマーとした各種樹脂材料の他、石英ガラス、ホウケイ酸ガラスのような各種ガラス材料等が挙げられる。なお、樹脂材料は、異なる組成のものを組み合わせた複合材料やポリマーアロイであってもよい。
【００３８】
また、下側クラッド層１１および上側クラッド層１２の構成材料としては、例えば、前述したコア層１３の構成材料と同様の材料を用いることができるが、特に（メタ）アクリル系樹脂、エポキシ系樹脂、シリコーン系樹脂、ポリイミド系樹脂、フッ素系樹脂、およびポリオレフィン系樹脂からなる群から選択される少なくとも１種であるのが好ましい。
【００３９】
なお、光導波路１は、樹脂材料で構成されているのが好ましい。これにより、光導波路１は、安価で、かつ、可撓性および軽量性に富んだものとなり、取り扱いや実装作業の容易化が図られる。
【００４０】
また、図４に示す光導波路１は、上側クラッド層１２の上面に積層されているカバー層１７を備えている。
【００４１】
カバー層１７の構成材料としては、例えば、ポリエチレンテレフタレート（ＰＥＴ）、ポリエチレン、ポリプロピレンのようなポリオレフィン、ポリイミド、ポリアミド等の各種樹脂材料、石英ガラス、ホウケイ酸ガラスのような各種ガラス材料等が挙げられる。
【００４２】
カバー層１７の平均厚さは、特に限定されないが、５〜５００μｍ程度であるのが好ましく、１０〜４００μｍ程度であるのがより好ましい。これにより、カバー層１７は、適度な剛性を有するものとなるため、コア層１３を確実に支持するとともに、外力や外部環境からコア層１３および上側クラッド層１２を確実に保護することができる。
なお、カバー層１７は、必要に応じて設けられればよく、省略されていてもよい。
【００４３】
一方、図４に示す光導波路１は、下側クラッド層１１の下面（コア層１３とは反対側）に積層されている支持層１６を備えている。これにより、コア層１３が支持層１６によって補強されるため、信頼性の高い光導波路１が得られる。
【００４４】
支持層１６の構成材料としては、特に限定されないが、カバー層１７の構成材料として挙げたものから選択可能である。
【００４５】
支持層１６の平均厚さは、特に限定されないが、１０〜３０００μｍ程度であるのが好ましく、２０〜１５００μｍ程度であるのがより好ましい。これにより、光導波路１が厚くなり過ぎるのを防止しつつ、支持層１６の上述した機能が十分に発揮される。
なお、支持層１６は、必要に応じて設けられればよく、省略されていてもよい。
【００４６】
また、支持層１６と下側クラッド層１１との間、および、カバー層１７と上側クラッド層１２との間には、それぞれ、必要に応じて任意の層が介挿されていてもよい。
【００４７】
一方、コア層１３の上面１０４に積層されている上側クラッド層１２は、必ずしも設けられる必要はなく、省略されてもよい。しかしながら、図４に示すように上側クラッド層１２が設けられることによって、例えば光導波路１が光ファイバーと接続されるとき、光ファイバーとの結合効率が向上するとともに、コア部１４を外力や外部環境から保護することができる。よって、光導波路１の信頼性をより高めることができる。
【００４８】
また、図４に示す光導波路１では、前述したように、コア層１３の上面１０４のうち、左上面１０５には上側クラッド層１２が積層されていない。すなわち、図４に示す光導波路１では、上側クラッド層１２の左端面１２１が、コア層１３の左端面１０１よりも右側に後退している。この上側クラッド層１２の後退により、光導波路１に対して光インターポーザー２を配置するとき、上側クラッド層１２と光インターポーザー２との干渉が避けられることとなる。このため、光導波路１と光インターポーザー２とを配置し易くなり、左上面１０５以外では上側クラッド層１２によってコア部１４を確実に保護しつつ、光導波路１と光インターポーザー２との接続性を高めることができる。
【００４９】
なお、上側クラッド層１２は、コア層１３の上面１０４の全体を覆うように積層されていてもよい。
【００５０】
また、コア層１３の上面１０４が露出することによって、コア部１４も露出するため、コア部１４と光インターポーザー２との距離を近づけることができる。これにより、両者の間での光結合効率をより高めることができる。
【００５１】
コア部１４と光インターポーザー２との間は、互いに接触しているのが好ましいが、アディアバティック結合が阻害されない範囲内であれば互いに離間していてもよい。また、その場合、図４に示すような接着剤６等の介在物が介在していてもよい。コア部１４と光インターポーザー２との離間距離（接着剤６の厚さ）は、コア部１４の幅に応じて適宜設定されるものの、０．３〜１０μｍ程度であるのが好ましく、０．５〜５μｍ程度であるのがより好ましい。これにより、十分に高い光結合効率を確保することができる。
【００５２】
用いられる接着剤６としては、例えば、エポキシ系接着剤、アクリル系接着剤、ウレタン系接着剤、シリコーン系接着剤、オレフィン系接着剤、各種ホットメルト接着剤（ポリエステル系、変性オレフィン系）等が挙げられる。
【００５３】
接着剤６の弾性率は、特に限定されないものの、好ましくは１００〜２００００ＭＰａ程度とされ、より好ましくは３００〜１５０００ＭＰａ程度とされ、さらに好ましくは５００〜１２５００ＭＰａ程度とされ、特に好ましくは１０００〜１００００ＭＰａ程度とされる。接着剤６の弾性率を前記範囲内に設定することにより、接着力を確保しつつ、接着界面に発生する応力の集中を緩和することができる。これにより、接着部分の信頼性をより高めることができる。
【００５４】
なお、接着剤６の弾性率は、ＪＩＳ  Ｋ  ７１２７に規定された方法に準拠し、温度２５℃で測定される。
【００５５】
ここで、コア部１４および側面クラッド部１５は、その構成材料のベースポリマーが互いに同じである。ベースポリマーが互いに同じとは、双方の構成材料において配合比が最も多いポリマーに含まれる主要な（モル比が最も大きい）繰り返し単位の構造が互いに同じであることをいう。これにより、コア部１４と側面クラッド部１５との間で、熱膨張率や弾性率等の物性が互いに近似することとなる。その結果、光導波路１が置かれる環境が変化したり、光導波路１が折り曲げられたりした場合でも、コア部１４が変形したり、コア部１４における伝送効率が低下したり、コア部１４と光インターポーザー２との光結合効率が低下したりするのを抑制することができる。また、コア層１３の製造が容易になり、コア部１４の寸法精度を高め易いという利点もある。
【００５６】
コア部１４は、光照射によって二量化可能な官能基（以下、「光二量化性官能基」ともいう。）を有する第１化合物を含む。一方、側面クラッド部１５は、コア部１４の側面に隣接するように設けられ、光二量化性官能基を介して第１化合物が二量化してなる第２化合物を含む。
【００５７】
このようなコア部１４および側面クラッド部１５は、光照射による二量化反応を利用して同時に形成される。すなわち、光二量化反応によって第１化合物同士が架橋し、架橋体である第２化合物が生成される。このため、コア部１４と側面クラッド部１５との界面に異物が付着したり、隙間ができたりすることが抑制される。その結果、コア部１４と側面クラッド部１５との界面に起因する伝搬損失の増大が抑制され、伝搬効率の高い光導波路１が得られる。
【００５８】
また、このような光導波路１を備えることにより、光導波路１における伝搬効率が高いことによる信頼性の高い光導波路接続体１０が得られる。
【００５９】
−コア部−
次に、コア部１４について説明する。
【００６０】
コア部１４に含まれる第１化合物は、前述したように光二量化性官能基を有する。
光二量化性官能基としては、例えば、Ｎ＝Ｎ基、Ｃ＝Ｃ基、Ｃ＝Ｎ基、Ｃ＝Ｏ基等の不飽和結合を含む官能基が挙げられる。
【００６１】
具体的には、アゾベンゼン基、アゾナフタレン基、芳香族複素環アゾ基、ビスアゾ基、ホルマザン基のようなＮ＝Ｎ基、マレイミド基、インデン基、クマリン基、シンナメート基、ポリエン基、スチルベン基、スチルバゾ−ル基、スチルバゾリウム基、シンナモイル基、シンナミル基、シンナミリデン基、ヘミチオインジゴ基、カルコン基、アントリル基、ケイ皮酸基のようなＣ＝Ｃ基、芳香族シッフ塩基、芳香族ヒドラゾン構造のようなＣ＝Ｎ基、ベンゾフェノン基、アントラキノン基等のようなＣ＝Ｏ基、アリルエステル基のようなエステル基、アシルフェノール構造等が挙げられ、これらのうちの少なくとも１つが用いられる。
【００６２】
これらのうち、光二量化性官能基としては［２＋２］環化反応を生じる不飽和結合を含むものが好ましく用いられる。［２＋２］環化反応は、選択性の高い反応であるため、光照射の領域を適宜選択することによってコア部１４および側面クラッド部１５を高精度に形成することができる。その結果、複雑なパターンを有するコア部１４であっても高精度に形成することができ、伝搬効率が高く、かつ、他の光学部品との光結合効率も高い光導波路１が得られる。
【００６３】
また、光二量化性官能基としては特にマレイミド基が好ましく用いられる。マレイミド基は、光照射による二量化反応において、比較的高い感度を有する。このため、光二量化性官能基としてマレイミド基を用いることにより、複雑なパターンを有するコア部１４であっても高精度でかつ短時間に形成することができる。その結果、伝搬効率が高く、かつ、他の光学部品との光結合効率もより高い光導波路１が得られる。
【００６４】
ここで、本実施形態に係る光二量化性官能基として用いられるマレイミド基は、例えば下記式（１）で表される。
【００６５】
【化１】
2019028115.tif 000003
［式中、Ｒ１およびＲ２は、独立して、水素原子または炭素数１〜４のアルキル基である。］
【００６６】
また、このような光二量化性官能基は、第１化合物中のポリマーの側鎖に含まれるのが好ましい。すなわち、第１化合物は、主鎖と、光二量化性官能基を含む側鎖と、を有する。
【００６７】
主鎖としては、特に限定されないが、例えば、環状オレフィン類、アクリル酸エステル類、メタクリル酸エステル類、アクリルアミド類、メタクリルアミド類、ビニルエステル類、スチレン類、アクリル酸類、メタクリル酸類、アクリロニトリル類、無水マレイン酸類、マレイン酸イミド類等のモノマーに由来する構造単位を含むものが挙げられ、これらのうちの１種または２種以上を含むものが用いられる。
【００６８】
このうち、環状オレフィン類に由来する構造単位（環状オレフィン構造）を含む主鎖が好ましく用いられる。すなわち、第１化合物は、主鎖に環状オレフィン構造を含み、側鎖に光二量化性官能基を含むのが好ましい。このような第１化合物は、光透過性がより良好になるため、伝搬効率がより高い光導波路１が得られる。
【００６９】
環状オレフィン類としては、例えば、シクロヘキセン、シクロオクテンのような単環体、ノルボルネン、ノルボルナジエン、ジシクロペンタジエン、ジヒドロジシクロペンタジエン、テトラシクロドデセン、トリシクロペンタジエン、ジヒドロトリシクロペンタジエン、テトラシクロペンタジエン、ジヒドロテトラシクロペンタジエンのような多環体等が挙げられ、これらのうちの１種または２種以上を含むものが用いられる。
【００７０】
本実施形態に用いられる第１化合物は、特に、下記式（２）で表される構造単位を含むものが好ましい。
【００７１】
【化２】
2019028115.tif 000004
［式中、Ｘは、単結合または二価の有機基であり、Ｒ１およびＲ２は、独立して水素原子または炭素数１〜４のアルキル基である。］
【００７２】
Ｘが二価の有機基である場合、かかる有機基としては、例えば、炭素数１〜１２の炭化水素基、エーテル結合、エステル結合、アミド結合、カルボニル基、ビニリデン基等が挙げられ、これらのうちの１種または２種以上を組み合わせたものとされる。
【００７３】
このうち、Ｘに含まれる炭素数１〜１２の炭化水素は、直鎖または分枝鎖のいずれであってもよく、飽和または不飽和のいずれであってもよい。なお、炭化水素の炭素数は、１〜８であるのが好ましく、１〜４であるのがより好ましい。これにより、コア層１３の機械的特性が最適化されるため、例えば耐折性に優れた光導波路１が得られる。
【００７４】
また、炭化水素基の水素原子は、炭素数１〜２のアルキル基、水酸基、アミノ基、カルボキシル基、ハロゲン原子等の置換基で置換されていてもよい。
【００７５】
一方、Ｒ１およびＲ２が炭素数１〜４のアルキル基である場合、かかるアルキル基としては、例えばメチル基、エチル基、プロピル基、イソプロピル基、ブチル基、イソブチル基、ｓｅｃ−ブチル基、ｔｅｒｔ−ブチル基等が挙げられる。このうち、Ｒ１およびＲ２のいずれか一方がメチル基であるのが好ましく、双方がメチル基であるのがより好ましい。このようなＲ１およびＲ２を有する光二量化性官能基を含む第１化合物は、ラジカル重合反応が進行し難いか、または全く進行しないものとなる。このため、光二量化反応以外の重合反応が進行する確率を小さくすることができ、屈折率の制御が容易となる。
【００７６】
このような式（２）で表される第１化合物は、特に高い感度を有し、かつ、光透過性が良好なものとなるため、とりわけ伝搬効率の高い光導波路１を実現することができる。
【００７７】
また、第１化合物の重量平均分子量は、特に限定されないが、１０，０００以上であるのが好ましく、２０，０００〜１５０，０００程度であるのがより好ましい。このような第１化合物は、必要かつ十分な機械的特性を有するとともに、光透過性が良好なものとなる。すなわち、コア部１４の形状を保持しつつ可撓性も付与する程度の機械的特性が得られるとともに、伝送効率の高い光導波路１が得られる。
【００７８】
さらに、このような範囲内の分子量であれば、光導波路１を製造する際に第１化合物の揮発等を抑えることができるため、製造に要する時間や乾燥条件等に過度な配慮をする必要がなくなる。このため、製造工程の容易性が高まるとともに、製造工程の自由度を高め、製造効率の向上や低コスト化を図ることができる。
【００７９】
なお、第１化合物の重量平均分子量の算出には、例えばＧＰＣ（Ｇｅｌ  Ｐｅｒｍｅａｔｉｏｎ  Ｃｈｒｏｍａｔｏｇｒａｐｈｙ）測定により得られる標準ポリスチレン（ＰＳ）の検量線から求められるポリスチレン換算値が用いられる。装置としては、東ソー株式会社製高速液体クロマトグラフＨＬＣ−８０２０システムに、ＴＳＫ−ｇｅｌ  ＧＭＬカラムとＴＳＫ−ｇｅｌ  Ｇ２０００Ｈカラム、示差屈折計を用い、移動相としてテトラヒドロフランを用いたものが用いられる。そして、４０℃、流速１．０ｍｌ／ｍｉｎの条件で測定を行い、標準ポリスチレンとして東ソー製ＰＳ−オリゴマーキットを用いて、リテンションタイムと分子量の検量線を作製し、第１化合物のポリスチレン換算の重量平均分子量を求めることができる。
【００８０】
また、第１化合物は、モノマー、プレポリマー、オリゴマー、ポリマー、またはそれらの混合物もしくはそれらの多量体等、いずれの形態であってもよいが、ポリマーまたはオリゴマーであるのが好ましく、ポリマーであるのがより好ましい。
【００８１】
また、第１化合物は、上述した光二量化性官能基を含む構造単位以外の他の構造単位を有していてもよい。他の構造単位としては、任意のモノマーに由来する構造単位が挙げられ、特に限定されない。
【００８２】
なお、このような他の構造単位は、第１化合物中の全ての構造単位のうち、５０モル％以下であるのが好ましく、３０モル％以下であるのがより好ましい。
【００８３】
また、コア部１４は、上述した第１化合物以外の成分、例えば後述する第２化合物やその他のポリマー、他のモノマー、増感剤、反応促進剤、酸化防止剤、密着助剤、界面活性剤、染料等の添加剤を含んでいてもよい。このような第１化合物以外の成分の含有率は、コア部１４のうちの５０質量％以下であるのが好ましく、３０質量％以下であるのがより好ましく、１０質量％以下であるのがさらに好ましい。
【００８４】
このうち、密着助剤としては、例えば、ビニルトリメトキシシラン、γ−グリシドキシプロピルトリメトキシシラン、γ−メタクリロキシプロピルトリメトキシシラン、Ｎ−β（アミノエチル）γ−アミノプロピルトリメトキシシラン、トリメトキシシリルノルボルネン、トリエトキシシリルノルボルネン、トリメトキシシリルエチルノルボルネン等のシランカップリング剤が挙げられ、これらのうちの１種または２種以上が用いられる。
【００８５】
また、密着助剤の添加量は、樹脂固形分の０．１〜５質量％程度であるのが好ましく、０．３〜３質量％程度であるのがより好ましい。
【００８６】
−側面クラッド部−
次に、側面クラッド部１５について説明する。
【００８７】
側面クラッド部１５は、前述したように、コア部１４の側面に隣接するように設けられ、光二量化性官能基を介して第１化合物が二量化してなる第２化合物を含む。
【００８８】
したがって、第２化合物は、光二量化性官能基同士が二量化してなる構造（二量化構造）を含む第１化合物の二量体である。
【００８９】
下記式（３）は、光二量化性官能基がマレイミド基である場合の、二量化反応を表す式である。
【００９０】
【化３】
2019028115.tif 000005
【００９１】
このような二量化反応に伴い、光二量化性官能基に含まれる二重結合が減少する。これにより、第２化合物の屈折率は、第１化合物の屈折率よりも低下する傾向を示す。このため、側面クラッド部１５の屈折率がコア部１４の屈折率よりも小さくなる。その結果、コア部１４は、光伝送路として機能することとなる。
【００９２】
以上のような観点から、コア部１４が第１化合物を含み、側面クラッド部１５が第２化合物を含んでいればよい。なお、第２化合物は、コア部１４に含まれていてもよいし、第１化合物は、側面クラッド部１５に含まれていてもよい。
【００９３】
このとき、側面クラッド部１５における第２化合物の含有率は、コア部１４における第２化合物の含有率よりも大きいことが好ましい。これにより、側面クラッド部１５の屈折率は、コア部１４の屈折率よりも低くなる。
【００９４】
一方、側面クラッド部１５における第１化合物の含有率は、コア部１４における第１化合物の含有率よりも小さいことが好ましい。
【００９５】
このような各化合物の含有率の差が、コア部１４と側面クラッド部１５との屈折率差に反映されることとなる。
【００９６】
コア部１４と側面クラッド部１５との比屈折率差は、特に限定されないが、０．１〜２％であるのが好ましく、０．２〜１％であるのがより好ましい。これにより、コア部１４における光伝送効率を十分に高めることができ、信頼性の高い光導波路接続体１０が得られる。すなわち、光導波路接続体１０の低消費電力化、高速化および小型化を図ることができる。特に、コア部１４の導波モードがシングルモードである場合には、屈折率差の最適化が求められるため、前記範囲内の比屈折率差であれば、高い光伝送効率を実現することができる。また、コア部１４の導波モードがシングルモードになり易くなるため、例えばコア部１４と光インターポーザー２との光結合効率をより高めることができる。
【００９７】
なお、前記比屈折率差とは、コア部１４の屈折率をｎ１、側面クラッド部１５の屈折率をｎ２としたとき、次式で表される。
比屈折率差（％）＝１００×（ｎ１２−ｎ２２）／２ｎ１２
【００９８】
このような第２化合物は、第１化合物の二量体であるため、第１化合物と似通った物性を示すこととなる。このため、コア部１４および側面クラッド部１５は、例えば機械的特性や熱的特性において互いに近い物性を有するものとなり、互いに隣接する構造体として高い親和性を有するものとなる。したがって、例えば光導波路１が折り曲げられたり、光導波路１に熱的負荷が加わったりしても、コア部１４と側面クラッド部１５との間に隙間が生じたり、亀裂が発生したりする確率を十分に下げることができる。
【００９９】
また、第２化合物の重量平均分子量は、特に限定されないが、第１化合物の重量平均分子量よりも大きく、具体的には２０，０００以上であるのが好ましく、４０，０００〜２５０，０００程度であるのがより好ましい。このような第２化合物は、必要かつ十分な機械的特性を有するとともに、光透過性が良好なものとなる。すなわち、側面クラッド部１５の形状を保持しつつ可撓性も付与する程度の機械的特性が得られる。
【０１００】
さらに、このような範囲内の分子量であれば、光導波路１を製造する際に第２化合物の揮発等を抑えることができるため、製造に要する時間や乾燥条件等に過度な配慮をする必要がなくなる。このため、製造工程の容易性が高まるとともに、製造工程の自由度を高め、製造効率の向上や低コスト化を図ることができる。
【０１０１】
なお、第２化合物の重量平均分子量の算出には、例えばＧＰＣ（Ｇｅｌ  Ｐｅｒｍｅａｔｉｏｎ  Ｃｈｒｏｍａｔｏｇｒａｐｈｙ）測定により得られる標準ポリスチレン（ＰＳ）の検量線から求められるポリスチレン換算値が用いられる。装置としては、東ソー株式会社製高速液体クロマトグラフＨＬＣ−８０２０システムに、ＴＳＫ−ｇｅｌ  ＧＭＬカラムとＴＳＫ−ｇｅｌ  Ｇ２０００Ｈカラム、示差屈折計を用い、移動相としてテトラヒドロフランを用いたものが用いられる。そして、４０℃、流速１．０ｍｌ／ｍｉｎの条件で測定を行い、標準ポリスチレンとして東ソー製ＰＳ−オリゴマーキットを用いて、リテンションタイムと分子量の検量線を作製し、第２化合物のポリスチレン換算の重量平均分子量を求めることができる。
【０１０２】
また、第２化合物は、モノマー、プレポリマー、オリゴマー、ポリマー、またはそれらの混合物もしくはそれらの多量体等、いずれの形態であってもよいが、ポリマーまたはオリゴマーであるのが好ましく、ポリマーであるのがより好ましい。
【０１０３】
また、第２化合物は、上述した二量化構造以外の他の構造単位を有していてもよい。他の構造単位としては、任意のモノマーに由来する構造単位が挙げられ、特に限定されない。
【０１０４】
なお、このような他の構造単位は、第２化合物中の全ての構造単位のうち、３０モル％以下であるのが好ましく、１０モル％以下であるのがより好ましい。
【０１０５】
また、側面クラッド部１５は、上述した第２化合物以外の成分、例えば前述した第１化合物やその他のポリマー、他のモノマー、増感剤、反応促進剤、酸化防止剤、密着助剤、界面活性剤、染料等の添加剤を含んでいてもよい。このような第２化合物以外の成分の含有率は、側面クラッド部１５のうちの５０質量％以下であるのが好ましく、３０質量％以下であるのがより好ましく、１０質量％以下であるのがさらに好ましい。
【０１０６】
このうち、密着助剤としては、例えば、ビニルトリメトキシシラン、γ−グリシドキシプロピルトリメトキシシラン、γ−メタクリロキシプロピルトリメトキシシラン、Ｎ−β（アミノエチル）γ−アミノプロピルトリメトキシシラン、トリメトキシシリルノルボルネン、トリエトキシシリルノルボルネン、トリメトキシシリルエチルノルボルネン等のシランカップリング剤が挙げられ、これらのうちの１種または２種以上が用いられる。
【０１０７】
また、密着助剤の添加量は、樹脂固形分の０．１〜５質量％程度であるのが好ましく、０．３〜３質量％程度であるのがより好ましい。
【０１０８】
なお、コア部１４および側面クラッド部１５は、それぞれ重合開始剤を実質的に含んでいないのが好ましい。これにより、重合開始剤による材料の劣化等が経時的に進行してしまう不具合を抑制することができる。すなわち、光導波路１に事後的に意図しない光が当たったとき、コア部１４や側面クラッド部１５の屈折率が変化したり、機械的特性が低下したりして、光導波路１の信頼性が低下してしまうのを抑制することができる。その結果、環境試験耐性が良好な光導波路１が得られる。
【０１０９】
コア部１４および側面クラッド部１５における重合開始剤の含有率は、できるだけ小さければよいので特に限定されないが、０．０１質量％以下であるのが好ましく、０．００５質量％以下であるのがより好ましい。
この重合開始剤としては、例えば光酸発生剤等が挙げられる。
【０１１０】
（光コネクター）
光コネクター５は、図３に示すように、コネクター本体５１と、コネクター本体５１に形成された貫通孔５０と、を備えている。
【０１１１】
光導波路１は、接着剤等を介して貫通孔５０の内壁面に接着されている。これにより、光導波路１の端部に対して光コネクター５が固定される。この光コネクター５は、例えば図２に示すような光コネクター９１と係合するように構成されている。これにより、光コネクター５が装着されている光導波路１と光コネクター９１が装着されている光ファイバー９とを光学的に接続することができる。
【０１１２】
コネクター本体５１の外形状は、特に限定されず、図１、３に示すような直方体に準じた形状であっても、それ以外の形状であってもよい。また、コネクター本体５１は、各種コネクター規格に準拠した部位を含んでいてもよい。かかるコネクター規格としては、例えば小型（Ｍｉｎｉ）ＭＴコネクター、ＪＩＳ  Ｃ  ５９８１に規定されたＭＴコネクター、１６ＭＴコネクター、２次元配列型ＭＴコネクター、ＭＰＯコネクター、ＭＰＸコネクター等が挙げられる。
【０１１３】
また、光コネクター５は、光コネクター９１と係合するための係合手段等を備えていてもよい。かかる係合手段としては、例えば、ガイドピンおよびガイド孔からなる手段、爪による係止を利用した手段、クリップ、接着剤等が挙げられる。
【０１１４】
コネクター本体５１の構成材料としては、例えば、フェノール系樹脂、エポキシ系樹脂、オレフィン系樹脂、尿素系樹脂、メラミン系樹脂、不飽和ポリエステル系樹脂、ポリフェニレンサルファイド系樹脂のような各種樹脂材料、ステンレス鋼、アルミニウム合金のような各種金属材料等が挙げられる。
【０１１５】
なお、光コネクター５は、必要に応じて設けられればよく、省略されてもよい。その場合、光コネクター５を介することなく光ファイバー９に接続されていてもよく、図示しない受発光素子や光インターポーザーに接続されていてもよい。
【０１１６】
（実装基板）
実装基板３は、光導波路１、光コネクター５および光インターポーザー２を搭載するための基板である。このような実装基板３を用いることにより、光導波路１や光インターポーザー２を安定して保持することができる。それとともに、実装基板３には、ＬＳＩ（Large-Scale Integration）、ＩＣ（Integrated Circuit）、ＣＰＵ（Central Processing Unit）、ＲＡＭ（Random Access Memory）等の能動部品、コンデンサー、コイル、抵抗、ダイオード等の受動部品のような電子部品、発光ダイオード、レーザーダイオード、受光センサーのような光部品を混載することができる。これにより、より高機能な光導波路接続体１０を構築することができる。
【０１１７】
実装基板３は、絶縁基板３１と導電層３２（電気配線）とを備えている。
このうち、絶縁基板３１としては、絶縁性とハンドリングに適した剛性とを有する基板であれば、いかなるものでも用いられる。具体例としては、ポリイミド系樹脂、ポリアミド系樹脂、エポキシ系樹脂、各種ビニル系樹脂、ポリエチレンテレフタレート樹脂等のポリエステル系樹脂等の各種樹脂材料が挙げられる。この他、紙、ガラス布、樹脂フィルム等を基材とし、この基材に、フェノール系樹脂、ポリエステル系樹脂、エポキシ系樹脂、シアネート系樹脂、ポリイミド系樹脂、フッ素系樹脂等の樹脂材料を含浸させたもの、具体的には、ガラス布・エポキシ銅張積層板、ガラス不織布・エポキシ銅張積層板等のコンポジット銅張積層板に使用される絶縁性基板の他、ポリエーテルイミド樹脂基板、ポリエーテルケトン樹脂基板、ポリサルフォン系樹脂基板等の耐熱・熱可塑性の有機系リジッド基板や、アルミナ基板、窒化アルミニウム基板、炭化ケイ素基板等のセラミックス系リジッド基板等が挙げられる。
【０１１８】
また、導電層３２は、絶縁基板３１の内部や表面に設けられる。導電層３２の構成材料としては、例えば、銅、アルミニウム、ニッケル、クロム、亜鉛、錫、金、銀のような金属単体、またはこれらの金属元素を含む合金等が挙げられる。
【０１１９】
なお、実装基板３は、必要に応じて設けられればよく、例えば光導波路１と光インターポーザー２との接続体のみで十分な剛性を有する場合には省略されてもよい。
【０１２０】
（光インターポーザー）
光インターポーザー２は、インターポーザー基板２１と、導光部２２と、導電部２３と、バンプ２４と、半導体素子２５と、受発光素子２６と、を備えている。
【０１２１】
インターポーザー基板２１は、導光部２２と導電部２３とを混載し得る基板であれば、いかなる基板であってもよい。
【０１２２】
導光部２２は、受発光素子２６と光導波路１とを光学的に接続する。すなわち、導光部２２は、受発光素子２６の近傍から光導波路１に当接する領域まで延在するように設けられる。
【０１２３】
また、導光部２２は、コア層１３が平面視されたとき、その幅の中心とコア部１４の幅の中心とが一致するように配置されるのが好ましい（図５参照）。このように配置されることで、平面視において双方が重なる面積を最大限に確保し易くなる。これにより、光導波路１と光インターポーザー２との光結合効率をより高めることができる。
【０１２４】
なお、導光部２２の幅の中心とコア部１４の幅の中心とが一致しているとは、位置ずれがコア部１４の幅の２０％以下である状態を指す。
【０１２５】
さらに、導光部２２の光軸およびコア部１４の光軸は、互いに平行であるのが好ましい。このように配置されることで、平面視において双方が重なる面積を最大限に確保し易くなる。これにより、光導波路１と光インターポーザー２との光結合効率をより高めることができる。
【０１２６】
なお、導光部２２の光軸とコア部１４の光軸とが互いに平行であるとは、角度ずれが１°以下である状態を指す。
【０１２７】
導電部２３は、半導体素子２５や受発光素子２６とバンプ２４とを電気的に接続する。すなわち、導電部２３は、半導体素子２５や受発光素子２６の近傍からバンプ２４まで延在するように設けられる。
【０１２８】
また、半導体素子２５および受発光素子２６は、それぞれ個別の素子である必要はなく、両者が複合された複合素子であってもよい。
【０１２９】
以上のような光インターポーザー２を備える光導波路接続体１０は、例えば実装基板３に搭載されたＬＳＩ等の制御素子によって制御され、光信号を送信または受信する光トランシーバーとして機能する。すなわち、制御素子と光ファイバー９との間に介挿され、電気・光変換を担うことにより、例えばチップ間、ボード間、サーバー間の光通信の構築に寄与する。
【０１３０】
＜光導波路の変形例＞
次に、実施形態に係る光導波路の変形例について説明する。
【０１３１】
図７は、図４に示す光導波路の変形例を示す断面図である。また、図８は、図７に示す光導波路の透過斜視図である。
【０１３２】
以下、前述した実施形態の変形例について説明するが、以下の説明では、前述した実施形態との相違点を中心に説明し、同様の事項についてはその説明を省略する。
【０１３３】
図７に示す光導波路１は、支持層１６およびカバー層１７が省略されている一方、マーク付き基材７を備えている。マーク付き基材７は、下側クラッド層１１の下面に設けられており、基材７１と、基材７１の上面に設けられたマーク７２と、を備えている。
【０１３４】
このマーク７２は、コア層１３から離間し、かつ、平面視でコア部１４と重なる領域に少なくとも設けられている。なお、本変形例では、図８に示すように、コア部１４と重なる領域のみにマーク７２が設けられている。なお、平面視とは、コア層１３の上面１０４の法線に沿って見たときの視野のことをいい、必要に応じて透視されている。
【０１３５】
このようなマーク７２は、コア部１４の位置や形状と一致したパターンを示す。このため、コア部１４の視認性が低い場合であっても、マーク７２がコア部１４に代わってその視認性を補強することができる。
【０１３６】
すなわち、コア部１４は、その機能上、比較的高い光透過性を有している。このため、コア部１４を視認しようとしても、正確に視認することが困難な場合がある。
【０１３７】
これに対し、マーク７２が設けられていることにより、コア部１４を直接視認することが難しくても、それに代わってマーク７２を視認することができ、それによって間接的にコア部１４の位置や形状を把握することができる。その結果、コア部１４の位置や形状を把握しながら、光導波路１と他の光学部品との接続作業等を行うことができる。これにより、位置合わせをより精度よく行うことができ、光導波路１と他の光学部品との光結合効率を容易に高めることができる。
【０１３８】
また、マーク７２は、視認性を高めるため、コア部１４よりも光透過性が低くなっているのが好ましい。このため、マーク７２は、製造後の光導波路１において、意図しない光照射によるコア部１４の劣化等を抑制する遮光膜としても機能する。すなわち、平面視においてマーク７２とコア部１４とが重なっているため、マーク７２側から光が照射されたとき、マーク７２の陰に位置するコア部１４に光が当たるのを抑制することができ、光による劣化等を抑制することができる。
【０１３９】
また、マーク７２とコア部１４との離間距離は、特に限定されないが、２〜５０μｍ程度であるのが好ましく、５〜４０μｍ程度であるのがより好ましい。離間距離を前記範囲内に設定することにより、光導波路１をいかなる方向から見たとしても、コア部１４とマーク７２とが十分に近接していることでこれらを一体的に視認することができるので、コア部１４の位置や形状をより容易に視認することができる。また、コア部１４とマーク７２とが近すぎることによる伝搬損失の増大を抑制することができる。
【０１４０】
なお、離間距離が前記下限値を下回ると、マーク７２の厚さによっては、マーク７２の凹凸の影響がコア層１３に及んでしまうおそれがある。また、下側クラッド層１１の厚さが薄くなり過ぎるため、伝搬損失が増大するおそれがある。一方、離間距離が前記上限値を上回ると、コア部１４とマーク７２とが離れ過ぎるため、目視角度によっては視差による認識誤差が大きくなるおそれがある。
【０１４１】
また、マーク７２は、図示したように、平面視においてコア部１４と重なる領域のみに設けられているのが好ましいものの、それ以外の領域にも設けられていてもよい。この場合でも、多少精度は落ちるものの、コア部１４の位置や形状を把握することができ、上述したような効果を得ることができる。
【０１４２】
マーク７２は、コア部１４よりも光透過性が低ければ、その構成材料は特に限定されないものの、例えば、クロムやクロム合金、ニッケルやニッケル合金のような金属材料、酸化クロム、酸化ニッケルのような酸化物材料、各種窒化物材料、各種炭化物材料等が挙げられる。
【０１４３】
このうち、マーク７２は金属材料を含むことが好ましい。これにより、薄くても光遮蔽性の高いマーク７２が得られるので、マーク７２の視認性をより高めつつマーク７２の厚さをより薄くすることができる。このため、マーク７２の凹凸の影響がコア層１３に及ぶ確率を下げつつ、コア部１４の位置や形状をより把握し易い光導波路１が得られる。
【０１４４】
マーク７２の厚さは、マーク７２の構成材料に応じて適宜設定されるが、２０〜２０００ｎｍ程度であるのが好ましく、５０〜５００ｎｍ程度であるのがより好ましい。マーク７２の厚さを前記範囲内に設定することにより、マーク７２の視認性を十分に確保しつつ、マーク７２の凹凸によるコア層１３への影響を最小限に留めることができる。
【０１４５】
このようなマーク７２は、いかなる形態であってもよく、例えば板材をパターニングしてなる部材であってもよく、各種成膜方法によって成膜された部材であってもよい。
【０１４６】
基材７１は、光導波路１の機械的強度の一部を分担し、光導波路１の剛性を高めることに寄与する。これにより、薄くても撓み難い光導波路１が得られる。かかる光導波路１は、形状が保持され易いため、例えば他の光学部品との位置合わせをより精度よく行うことに寄与する。
【０１４７】
基材７１は、光透過性を有するものであれば、特に限定されない。基材７１の構成材料としては、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、ベンゾシクロブテン系樹脂やノルボルネン系樹脂等の環状オレフィン系樹脂のような成分をベースポリマーとした各種樹脂材料の他、石英ガラス、ホウケイ酸ガラス、ソーダライムガラスのような各種ガラス材料等が挙げられる。なお、樹脂材料は、異なる組成のものを組み合わせた複合材料やポリマーアロイであってもよい。
【０１４８】
このうち、基材７１の構成材料はガラス材料であるのが好ましい。これにより、基材７１は、優れた光透過性と十分な剛性とを両立するものとなる。このため、コア層１３の形状が維持され易くなるとともに、基材７１側から照明することによってマーク７２をより視認し易くなる。そして、コア部１４が光導波路１の自重等によって変形することが抑えられ易くなるため、光導波路１と他の光学部品との光結合効率を高めることにも寄与する。
【０１４９】
基材７１の形状は、例えば平板状とされる。これにより、厚さ方向の光透過率が高くなるとともに、光の直進性も高くなる。このため、基材７１側から見たとき、マーク７２を容易に視認することができる。
【０１５０】
基材７１の厚さは、基材７１の構成材料に応じて適宜設定されるが、０．０１〜５ｍｍ程度であるのが好ましく、０．０５〜３ｍｍ程度であるのがより好ましく、０．１０〜１ｍｍ程度であるのがさらに好ましい。このような範囲内に厚さを設定すれば、優れた光透過性と十分な剛性とを両立する基材７１が得られる。
【０１５１】
基材７１の光透過率は、できるだけ高いことが好ましいが、波長５５０ｎｍにおける全光線透過率が８５％以上であるのが好ましく、９０％以上であるのがより好ましい。これにより、基材７１側から見たときでも、マーク７２を容易に視認することができる。
【０１５２】
また、基材７１には、後述する下側クラッド層１１よりも曲げ弾性率が大きいものが好ましく用いられる。このような基材７１は、基材７１の厚さを薄くしたとしても、マーク付き基材７の平坦性を高めることができるので、マーク７２のパターンの精度も高めることができる。これにより、形成しようとするコア部１４のパターンの精度も高めることができ、他の光学部品との光結合効率が高い光導波路１を効率よく製造することができる。
【０１５３】
なお、基材７１の曲げ弾性率は、下側クラッド層１１の曲げ弾性率の１１０％以上であるのが好ましく、１２０〜１０００％程度であるのがより好ましい。
【０１５４】
また、曲げ弾性率は、例えばＪＩＳ  Ｋ  ７１７１：２０１６に規定されたプラスチックの曲げ特性の求め方に準じて求められた２５℃における測定値とされる。
【０１５５】
なお、このような基材７１は、必要に応じて設けられればよく、例えば他の部位の機械的強度が十分に大きい場合等には省略されてもよい。
【０１５６】
＜光導波路の製造方法＞
次に、光導波路１を製造する方法について説明する。光導波路１は、いかなる方法で製造されたものであってもよいが、ここではその一例について説明する。また、以下の説明では、特に、図７、８に示す変形例に係る光導波路１を製造する方法について説明する。
【０１５７】
図９、１０は、それぞれ図７、８に示す光導波路を製造する方法を説明するための図である。なお、以下の説明では、図９、１０の上方を「上」、下方を「下」という。
【０１５８】
光導波路１の製造方法は、光透過性を有するマーク付き基材７を用意する工程と、マーク付き基材７の上面側（一方の面側）に下側クラッド層１１を形成する工程と、下側クラッド層１１の上面側（マーク付き基材７側とは反対側）にコア形成層１３０を形成する工程と、下面側からコア形成層１３０に活性放射線Ｌを照射し、コア形成層１３０にコア部１４および側面クラッド部１５を形成しコア層１３を得る工程と、コア層１３の上面側に上側クラッド層１２を形成する工程と、を有する。
【０１５９】
［１］マーク付き基材７を用意する工程
まず、図９（ａ）に示すように、光透過性を有する基材７１とマーク７２とを備えるマーク付き基材７を用意する。
【０１６０】
マーク７２としては、例えば、クロムマスク、エマルジョンマスク、フィルムマスクのような各種フォトマスク、メタルマスク、シリコンマスクのような各種ステンシルマスク等を転用して用いることができる。
【０１６１】
また、マーク７２は、基材７１と別体であってもよく、基材７１の上面に成膜されたものであってもよく、基材７１の下面に成膜されたものであってもよい。このうち、マーク７２は基材７１の上面に成膜されたものであるのが好ましい。このようなマーク７２は、精度よく比較的簡単に形成可能なため、寸法精度の高いコア部１４を備える光導波路を低コストで製造することに寄与する。
【０１６２】
なお、マーク７２の成膜方法は、特に限定されず、例えば気相成膜法、液相成膜法、めっき法等が挙げられる。
【０１６３】
［２］下側クラッド層１１を形成する工程
次に、図９（ｂ）に示すように、マーク付き基材７の上面に下側クラッド層１１を形成する。
【０１６４】
下側クラッド層１１の形成は、例えばフィルムを貼り付ける方法、原料液を塗布する方法等により行うことができる。このうち、原料液を塗布する方法が好ましく用いられる。この方法では、マーク７２を覆うように原料液を塗布することによって、マーク７２の厚さの影響が下側クラッド層１１の上面に及んでしまうのを防ぐことができる。その結果、後述する工程において形成されるコア形成層１３０の平坦化が図られ、コア部１４の寸法精度をより高めることができる。
【０１６５】
塗布方法は、特に限定されず、例えば、ドクターブレード法、スピンコート法、ディッピング法、テーブルコート法、スプレー法、アプリケーター法、カーテンコート法、ダイコート法、インクジェット法等の方法が挙げられる。
【０１６６】
また、このような方法で形成された液状被膜を乾燥させる方法も、特に限定されないが、例えば、液状被膜を加熱したり、減圧下に置いたり、あるいは乾燥ガスを吹き付けたりする方法が用いられる。
その後、必要に応じて、乾燥膜を硬化させるプロセスを追加してもよい。
【０１６７】
かかるプロセスは、例えば加熱処理であり、その条件は５０〜２３０℃の温度で、１分〜３時間程度とされる。また、加熱処理は複数回に分けて行われてもよい。
【０１６８】
下側クラッド層１１の平均厚さは、特に限定されないが、２〜５０μｍ程度であるのが好ましく、５〜４０μｍ程度であるのがより好ましい。下側クラッド層１１の平均厚さを前記範囲内に設定することにより、コア形成層１３０とマーク７２との離間距離を十分に確保することができる。これにより、形成されるコア部１４を伝搬する光がマーク７２側に漏れ出る確率を十分に低下させることができ、伝搬効率の高い光導波路１の実現に寄与する。併せて、マーク７２の凹凸の影響がコア層１３に及んでしまうのを抑制することができる。また、下側クラッド層１１が厚くなり過ぎるのを防止して、活性放射線の直進性の低下を防止するとともに光導波路１の厚膜化を防止することができる。
【０１６９】
なお、下側クラッド層１１の平均厚さとは、下側クラッド層１１の厚さを任意の１０点以上で測定したとき、それらの測定値の平均値のことをいう。
【０１７０】
また、マーク７２の構成材料によっても異なるが、下側クラッド層１１の平均厚さは、マーク７２の平均厚さの２〜２００倍程度であるのが好ましく、３〜１５０倍程度であるのがより好ましい。これにより、下側クラッド層１１の平坦化が十分に図られ、マーク７２の凹凸の影響がコア層１３に及んでしまうのを抑制することができる。また、下側クラッド層１１が厚くなり過ぎるのを防止して、活性放射線の直進性の低下を防止し、寸法精度の高いコア部１４を形成することができる。
【０１７１】
［３］コア形成層１３０を形成する工程
次に、図９（ｃ）に示すように、下側クラッド層１１の上面側（マーク付き基材７側とは反対側）にコア形成層１３０を形成する。
【０１７２】
コア形成層１３０は、光や紫外線のような活性放射線が照射されることによって屈折率が変化する特性（屈折率変調能）を有する。このため、コア形成層１３０のうち、特定の領域に活性放射線が照射されると、照射領域と非照射領域との間に屈折率差が形成される。その結果、高屈折率側の領域がコア部１４となり、低屈折率側の領域が側面クラッド部１５となる。
【０１７３】
屈折率変調の原理には、光二量化の他、例えばモノマーディフュージョン、フォトブリーチング、光異性化等が挙げられ、これらのうちの１種または２種以上を組み合わせた原理が用いられる。
【０１７４】
このうち、モノマーディフュージョンでは、ポリマー中にこのポリマーと屈折率の異なる光重合性モノマーが分散してなる材料で構成された層に対して部分的に光を照射し、光重合性モノマーの重合を生起させるとともに、それに伴って光重合性モノマーを移動、偏在させることにより、層内に屈折率の偏りを生じさせてコア部１４および側面クラッド部１５を形成する。
【０１７５】
このようなモノマーディフュージョンを生じる材料としては、例えば、特開２０１０−０９０３２８号公報に記載された感光性樹脂組成物等が挙げられる。
【０１７６】
また、フォトブリーチングでは、光の照射によって材料中の分子構造が切断され、離脱性基が主鎖から離脱する。これにより材料の屈折率を変化させ、コア部１４および側面クラッド部１５を形成する。
【０１７７】
フォトブリーチングを生じる材料としては、例えば、特開２００９−１４５８６７号公報に記載されたコアフィルム材料等が挙げられる。
【０１７８】
また、光異性化および光二量化では、それぞれ光の照射によって材料の光異性化または光二量化が生じる。これにより材料の屈折率を変化させ、コア部１４および側面クラッド部１５を形成する。
【０１７９】
光異性化を生じる材料としては、例えば、特開２００５−１６４６５０号公報に記載されたノルボルネン系樹脂等が挙げられる。
【０１８０】
光二量化を生じる材料としては、前述した活性放射線によって二量化可能な官能基（光二量化性官能基）を有する化合物が挙げられる。
【０１８１】
また、フォトブリーチング、光異性化および光二量化といった原理による屈折率変調の場合、照射する光の照射量（放射線の照射量）に応じて屈折率の変化量を調整することができる。照射位置に応じて光の照射量を徐々に変化させることにより、任意の屈折率分布、例えば滑らかな屈折率変化を伴う屈折率分布を形成することができる。これにより、グレーデッドインデックス型の屈折率分布を容易に形成することができる。
【０１８２】
照射位置に応じて光の照射量を徐々に変化させる方法としては、例えば、グレイトーンマスクやハーフトーンマスクといった多階調マスクを用いる方法、光強度に分布がある光ビームを走査する方法、領域ごとの照射時間または照射強度を変化させつつ照射する方法等が挙げられる。
【０１８３】
また、コア形成層１３０の形成は、例えばフィルムを貼り付ける方法、原料液を塗布する方法等により行うことができる。なお、塗布方法は、前述した方法から適宜選択される。
【０１８４】
［４］コア形成層１３０に活性放射線Ｌを照射する工程
次に、図１０（ａ）に示すように、下面側からコア形成層１３０に活性放射線Ｌを照射する。これにより、コア形成層１３０にコア部１４および側面クラッド部１５を形成する。
【０１８５】
下面側、すなわちマーク付き基材７越しに活性放射線Ｌを照射すると、マーク７２を介してコア形成層１３０に活性放射線Ｌが照射されることとなる。このため、マーク７２が設けられている領域では、活性放射線Ｌが遮蔽される一方、マーク７２が設けられていない領域では、コア形成層１３０に活性放射線Ｌが到達する。
【０１８６】
活性放射線Ｌは、前述した屈折率変調能においてコア形成層１３０が反応する放射線の種類に応じて適宜選択されるが、例えば、可視光のような光、赤外線や紫外線のような電磁波等が挙げられる。
【０１８７】
本実施形態では、照射領域の屈折率が低下する屈折率変調能を有するコア形成層１３０を例として説明する。すなわち、本実施形態に係るコア形成層１３０は、活性放射線Ｌの照射によって屈折率が低下する。したがって、図１０（ａ）に示すように、マーク７２はコア部１４を形成しようとする領域に設けられる。そして、このようなマーク７２を介して活性放射線Ｌが照射されると、照射領域では屈折率が低下して側面クラッド部１５が形成される。また、マーク７２と重なる領域は、非照射領域となるため、コア部１４が形成されることとなる。
【０１８８】
なお、コア形成層１３０は、照射領域の屈折率が上昇する屈折率変調能を有するものであってもよい。その場合、マーク７２は、側面クラッド部１５を形成しようとする領域に設けられることとなる。
その後、必要に応じて、コア形成層１３０を硬化させるプロセスを追加してもよい。
【０１８９】
かかるプロセスは、例えば加熱処理であり、その条件は５０〜２３０℃の温度で、１分〜３時間程度とされる。また、加熱処理は複数回に分けて行われてもよい。
【０１９０】
以上のようにしてコア部１４および側面クラッド部１５を含むコア層１３が形成される（図１０（ｂ）参照）。
【０１９１】
なお、このようにして形成されたコア部１４および側面クラッド部１５は、その構成材料のベースポリマーを互いに同じにすることが可能である。ベースポリマーが互いに同じとは、双方の構成材料において配合比が最も多いポリマーに含まれる主要な繰り返し単位の構造が互いに同じであることをいう。これにより、コア部１４と側面クラッド部１５との間で、熱膨張率や弾性率等の物性が互いに近似することとなる。その結果、光導波路１が置かれる環境が変化したり、光導波路１が折り曲げられたりした場合でも、コア部１４が変形したり、コア部１４における伝送効率が低下したり、コア部１４と他の光学部品との光結合効率が低下したりするのを抑制することができる。また、コア層１３の製造が容易になり、コア部１４の寸法精度を高め易いという利点もある。
【０１９２】
また、このようなコア部１４および側面クラッド部１５は、光照射によって同時に形成される。このため、コア部１４と側面クラッド部１５との界面に異物が付着したり、隙間ができたりすることが抑制される。その結果、コア部１４と側面クラッド部１５との界面に起因する伝搬損失の増大が抑制され、伝搬効率の高い光導波路１が得られる。
【０１９３】
［５］上側クラッド層１２を形成する工程
次に、コア層１３の上面側に上側クラッド層１２を形成する。
【０１９４】
上側クラッド層１２の形成は、例えばフィルムを貼り付ける方法、原料液を塗布する方法等により行うことができる。具体的には、下側クラッド層１１の形成と同様にして行うことができる。
【０１９５】
以上のようにして、下側クラッド層１１、コア層１３および上側クラッド層１２を含む光導波路１が得られる（図１０（ｃ）参照）。
【０１９６】
なお、上側クラッド層１２は必要に応じて設けられればよく、省略されてもよい。その場合、本工程も省略することができる。
【０１９７】
このような製造方法では、その原理上、マーク７２のパターンが忠実に反映されたコア部１４が形成されることとなる。換言すれば、マーク７２のパターンは、コア部１４のパターンと実質的に一致することとなる。このため、マーク７２は、コア部１４の位置や形状を把握するというマーク本来の機能に加え、活性放射線の照射領域を制御するためのマスクにもなり得る。その結果、光導波路１は、マーク７２の形状が忠実に反映されたコア部１４を備えるものとなり、他の光学部品との位置合わせをより正確に行い得るものとなる。
なお、実質的に一致するとは、製造誤差程度のずれは許容されることを指す。
【０１９８】
また、以上の製造方法では、マーク７２を光導波路１の内部に設け、このマーク７２によって光の照射領域が制御されているが、マーク７２の配置はこれに限定されず、例えば光導波路１の外部に設けられていてもよい。
【０１９９】
また、複数の光導波路１を含むように形成し、最終的にこれらを個片化する工程を追加するようにしてもよい。かかる工程としては、例えば、ダイヤモンドカッターのような切断ツールを用いて光導波路１同士を個別に切り離すように切断する工程が挙げられる。
【０２００】
＜電子機器＞
上述したような光導波路接続体１０は、前述したように、伝送効率の高い光導波路１と光インターポーザー２とが接続され、信頼性の高いものである。したがって、光導波路接続体１０を備えることにより、高品質の光通信を行い得る信頼性の高い電子機器（本発明の電子機器の実施形態）が得られる。
【０２０１】
かかる電子機器としては、例えば、スマートフォン、タブレット端末、携帯電話、ゲーム機、ルーター装置、ＷＤＭ（Wavelength Division Multiplex）装置、パソコン、テレビ、ホーム・サーバー等の電子機器類が挙げられる。これらの電子機器では、いずれも、例えばＬＳＩ等の演算装置とＲＡＭ等の記憶装置との間で、大容量のデータを高速に伝送する必要がある。したがって、このような電子機器が光導波路接続体１０を備えることにより、電気配線に特有なノイズ、信号劣化等の不具合が解消され、その性能の飛躍的な向上が期待できる。
【０２０２】
また、光導波路部分では、電気配線に比べて発熱量が大幅に削減される。このため、冷却に要する電力を削減することができ、電子機器全体の消費電力を削減することができる。
【０２０３】
以上、本発明の光導波路、光導波路接続体および電子機器を、図示の実施形態に基づいて説明したが、本発明はこれらに限定されるものではない。
【０２０４】
例えば、前記実施形態には任意の要素が付加されていてもよいし、前記実施形態に含まれる要素はそれと同等の機能を有する要素に代替されてもよい。
【実施例】
【０２０５】
次に、本発明の実施例について説明する。
１．光導波路の製造
以下のようにして光導波路を製造した。
（実施例１）
（１）コア層形成用樹脂組成物の製造
まず、乾燥窒素が充填されたグローブボックス中において、下記式（４）で表されるジメチルマレイミドノルボルネン（ＤＭＭＩＮＢ）の単位構造を形成し得るモノマーを、５００ｍＬバイアル瓶に計量し、これにメシチレンを加えた後、シリコン製のシーラーで密栓して撹拌した。なお、ジメチルマレイミドノルボルネンの光二量化性官能基はジメチルマレイミド基であり、主鎖はノルボルネンである。
【０２０６】
【化４】
2019028115.tif 000006
【０２０７】
次いで、３−グリシドキシプロピルトリメトキシシラン（密着助剤）を添加し、撹拌して溶解させた。なお、密着助剤の添加量は、樹脂固形分の０．９質量％とした。
【０２０８】
得られた溶液を０．２μｍ孔径のＰＴＦＥフィルターでろ過し、コア層形成用樹脂組成物を得た。なお、コア形成用樹脂組成物における重合開始剤の含有率は０．００５質量％以下であった。
【０２０９】
（２）クラッド層形成用樹脂組成物の製造
次に、乾燥窒素が充満されたグローブボックス中において、ヘキシルノルボルネン（ＨｘＮＢ）と、ジフェニルメチルノルボルネンメトキシシラン（ｄｉＰｈＮＢ）とを、５００ｍＬバイアル瓶に計量し、これにメシチレンを加えた後、シリコン製のシーラーで密栓して撹拌した。
【０２１０】
得られた溶液を０．２μｍ孔径のＰＴＦＥフィルターでろ過し、クラッド層形成用樹脂組成物を得た。
【０２１１】
（３）下側クラッド層の作製
次に、マーク付き基材を用意した。なお、基材にはガラス基板を用い、マークにはガラス基板に蒸着したクロム系薄膜を用いた。また、マークのパターンは、形成しようとするコア部と同じパターンとし、これによりマークをマスクとして利用した。
【０２１２】
次に、マーク付き基材のマーク側に、クラッド層形成用樹脂組成物をスピンコート法により均一に塗布した後、５０℃で１０分間加熱した。溶媒を除去した後、ＵＶ露光機で全面に紫外線を照射し、塗布したクラッド層形成用樹脂組成物を硬化させた。さらに、１５０℃のホットプレートで１０分間加熱した。これにより、厚さ１０μｍの下側クラッド層を得た。なお、紫外線の積算光量は１０００ｍＪ／ｃｍ２とした。
【０２１３】
（４）コア形成層の作製
次に、下側クラッド層の上面にコア層形成用樹脂組成物を塗布し、５０℃で１０分間加熱した。これにより、溶媒を除去してコア形成層を得た。
【０２１４】
（５）紫外線の照射
次に、得られたコア形成層に対し、マーク付き基材側から紫外線を照射した。なお、紫外線の積算光量は１０００ｍＪ／ｃｍ２とした。
【０２１５】
次に、紫外線を照射したコア形成層等を、１５０℃のホットプレートで３０分間加熱した。これにより、幅１０μｍのコア部および幅２５０μｍ側面クラッド部が形成されてなる、厚さ１０μｍのコア層を形成した。
以上のようにして光導波路を得た。
【０２１６】
（実施例２〜１１）
コア層形成用樹脂組成物に含まれる化合物について表１、表２に示すように変更した以外は、実施例１と同様にして光導波路を得た。
【０２１７】
（比較例）
まず、実施例１と同様にして下側クラッド層を作製した。
次に、実施例１と同様にして、下側クラッド層の上面にコア形成層を作製した。
【０２１８】
次に、実施例１と同様にして、コア形成層に紫外線を照射した。紫外線照射後のコア形成層を４５℃で２０分間加熱した。
【０２１９】
次に、コア形成層を現像液に２分間浸漬し、非照射領域を溶解させた。
次に、コア形成層を１５０℃のホットプレートで３０分間加熱し、厚さ１０μｍのコア部を得た。
なお、表１、表２に示す略称は、以下に示す構造単位のことである。
【０２２０】
【化５】
2019028115.tif 000007
【０２２１】
【化６】
2019028115.tif 000008
【０２２２】
【化７】
2019028115.tif 000009
【０２２３】
【化８】
2019028115.tif 000010
【０２２４】
２．光導波路の評価
２．１  伝搬損失
得られた光導波路について、「高分子光導波路の試験方法（ＪＰＣＡ−ＰＥ０２−０５−０１Ｓ−２００８）」の４．６．２．１カットバック方法に準拠して、伝搬損失を求めた。なお、測定には、波長８５０ｎｍの光を用いた。
そして、求めた伝搬損失を、以下の評価基準に照らして評価した。
【０２２５】
＜伝搬損失の評価基準＞
◎：伝搬損失が０．０５［ｄＢ／ｃｍ］未満である
○：伝搬損失が０．０５［ｄＢ／ｃｍ］以上０．１［ｄＢ／ｃｍ］未満である
△：伝搬損失が０．１［ｄＢ／ｃｍ］以上０．２［ｄＢ／ｃｍ］未満である
×：伝搬損失が０．２［ｄＢ／ｃｍ］以上である
以上の評価結果を表１、表２に示す。
【０２２６】
２．２  耐折性試験
得られた光導波路について、社団法人  日本電子回路工業会が規定した「高分子光導波路の試験方法（ＪＰＣＡ−ＰＥ０２−０５−０１Ｓ−２００８）」の６．１．２耐折試験に準拠して引張力をかけながら屈曲させる試験を行った。そして、試験前の挿入損失に対する試験後の挿入損失の増分を算出し、これを以下の評価基準に照らして評価した。
【０２２７】
なお、測定には、波長８５０ｎｍの光を用いた。また、引張荷重は５Ｎ、回転速さは毎分９０回、屈曲角度を１３５°、屈曲回数を１０００回、曲げ半径を２ｍｍとした。
【０２２８】
＜耐折性試験の評価基準＞
Ａ：増分が非常に小さい（０．２ｄＢ未満）
Ｂ：増分が小さい（０．２ｄＢ以上０．５ｄＢ未満）
Ｃ：増分がやや小さい（０．５ｄＢ以上１．０ｄＢ未満）
Ｄ：増分がやや大きい（１．０ｄＢ以上１．５ｄＢ未満）
Ｅ：増分が大きい（１．５ｄＢ以上２ｄＢ未満）
Ｆ：増分が非常に大きい（２ｄＢ以上）
以上の評価結果を表１、表２に示す。
【０２２９】
【表１】
2019028115.tif 000011
【０２３０】
【表２】
2019028115.tif 000012
【０２３１】
表１、表２から明らかなように、各実施例の光導波路では、伝搬損失が小さく、耐折性試験を経た後でも挿入損失の著しい増加が抑えられていた。このことから、本発明によれば、過酷な環境下にあっても、伝搬効率の高い光導波路を実現し得ることが認められた。
【符号の説明】
【０２３２】
１                光導波路
２                光インターポーザー
３                実装基板
５                光コネクター
６                接着剤
７                マーク付き基材
９                光ファイバー
１０              光導波路接続体
１１              下側クラッド層
１２              上側クラッド層
１３              コア層
１４              コア部
１５              側面クラッド部
１６              支持層
１７              カバー層
２１              インターポーザー基板
２２              導光部
２３              導電部
２４              バンプ
２５              半導体素子
２６              受発光素子
３１              絶縁基板
３２              導電層
５０              貫通孔
５１              コネクター本体
７１              基材
７２              マーク
９１              光コネクター
１０１            左端面
１０２            右端面
１０３            下面
１０４            上面
１０５            左上面
１２１            左端面
１３０            コア形成層
Ｌ                活性放射線
【図１】
2019028115.tif 000013
【図２】
2019028115.tif 000014
【図３】
2019028115.tif 000015
【図４】
2019028115.tif 000016
【図５】
2019028115.tif 000017
【図６】
2019028115.tif 000018
【図７】
2019028115.tif 000019
【図８】
2019028115.tif 000020
【図９】
2019028115.tif 000021
【図１０】
2019028115.tif 000022